Elément électrochimique comprenant : - une cathode contenant une matière active fonctionnant à un potentiel d’au moins 4,7 V par rapport au couple Li + /Li et au moins un composé choisi parmi le difluorophosphate de lithium (LiPO 2 F 2 ), le sulfate d’éthylène (ESA) et l’oxalate de lithium (Li 2 C 2 O 4 ) ; - une anode ; - un électrolyte. Elément électrochimique selon la revendication 1, dans lequel la matière active fonctionnant à un potentiel d’au moins 4,7 V par rapport au couple Li + /Li est choisie parmi : i) un composé de formule Li x Mn 2-y-z M' y M'' z O 4 (LMO) où M' et M" sont choisis dans le groupe consistant en B, Mg, Al, Si, Ca, Ti, V, Cr, Fe, Co, Ni, Cu, Zn, Y, Zr, Nb et Mo ; M' et M" étant différents l’un de l’autre, et 1≤x≤1,4 ; 0≤y≤0,6 ; 0≤z≤0,2 avec 0 ii) un composé de formule Li x M 1-y-z M' y M'' z PO 4 (LMP), où M est Ni ou Co ; M, M' et M" étant différents les uns des autres ; M’ et M’’ étant choisis dans le groupe consistant en B, Mg, Al, Si, Ca, Ti, V, Cr, Fe, Mn, Co, Ni, Cu, Zn, Y, Zr, Nb et Mo, avec 0,8≤x≤1,2 ; 0,5≤1-y-z≤1 ; 0≤y≤0,5 ; 0≤z≤0,2 ; iii) un composé de formule Li 1+x M 1-x O 2-y F y de structure cristalline cubique où M représente au moins un élément choisi dans le groupe constitué de Na, K, Mg, Ca, B, Sc, Ti, V, Cr, Mn, Fe, Co, Ni, Cu, Zn, Al, Y, Zr, Nb, Mo, Ru, Ag, Sn, Sb, Ta, W, Bi, La, Pr, Eu, Nd et Sm et où 0 ≤ x ≤ 0,5 et 0 ≤ y ≤ 1. et un mélange deplusieurs des composés i), ii) et iii). Elément électrochimique selon la revendication 2, dans lequel la matière active fonctionnant à un potentiel d’au moins 4,7 V par rapport au couple Li + /Li est mélangée à au moins un phosphate lithié de formule : Li x Mn 1-y-z Fe y M z PO 4 où 0,8≤x≤1,2 ; 0≤1-y-z Elément électrochimique selon la revendication 2 ou 3, dans lequel la matière active fonctionnant à un potentiel d’au moins 4,7 V par rapport au couple Li + /Li est un composé de formule Li x Mn 2-y-z Ni y M'' z O 4 (LMNO). Elément électrochimique selon l’une des revendications précédentes, dans lequel le composé choisi parmi le difluorophosphate de lithium (LiPO 2 F 2 ), le sulfate d’éthylène (ESA) et l’oxalate de lithium (Li 2 C 2 O 4 ) est présent dans la cathode en un pourcentage en masse allant de 0,05 à 1% par rapport à la masse de l’ensemble des matières actives cathodiques. Elément électrochimique selon l’une des revendications 1 à 5, dans lequel l’électrolyte contient un solvant qui est un mélange de carbonate d’éthylène (EC), de carbonate de propylène (PC), de carbonate de méthyle éthyle (EMC) et de carbonate de diméthyle (DMC). Elément électrochimique selon la revendication 6, comprenant en outre du carbonate de vinylène (VC). Elément électrochimique selon l’une des revendications 1 à 5, dans lequel l’anode contient du graphite ou du lithium métal ou du lithium allié avec un ou plusieurs éléments chimiques et l’électrolyte contient un solvant consistant uniquement en un ou des composé(s) fluoré(s). Elément électrochimique selon la revendication 8, dans lequel le solvant consiste en un ou plusieurs carbonate(s) cyclique(s) fluoré(s) en mélange avec un ou plusieurs carbonate(s) linéaire(s) fluoré(s). Elément électrochimique selon la revendication 9, dans lequel le solvant consiste en un mélange de monofluorocarbonate d’éthylène (F1EC) avec du carbonate de 2,2,2-trifluoroéthyle méthyle (F3EMC). Elément électrochimique selon la revendication 8, dans lequel le solvant consiste : i) soit en un mélange de 1,1,1,3,3,3-hexafluoro-2-méthoxypropane (HFMP) et/ou de 1,1,1,3,3,3-hexafluoro-2-(fluorométhoxy)propane (HFMFP), de monofluorocarbonate d’éthylène (F1EC) et de carbonate de 2,2,2-trifluoroéthyle méthyle (F3EMC), ii) soit en un mélange de 1,1,1,3,3,3-hexafluoro-2-méthoxypropane (HFMP) et/ou de 1,1,1,3,3,3-hexafluoro-2-(fluorométhoxy)propane (HFMFP), de monofluorocarbonate d’éthylène (F1EC) et d’acétate de 2,2,2-trifluoroéthyle (F3EA). Elément électrochimique selon l’une des revendications 1 à 5, dans lequel l’anode contient un oxyde lithié de titane ; l’électrolyte est gélifié et est imprégné d’un solvant consistant uniquement en un ou des composé(s) non fluoré(s). Elément électrochimique selon la revendication 12, dans lequel l’oxyde lithié de titane a pour formule Li 4 Ti 5 O 12 . Elément électrochimique selon la revendication 12 ou 13, dans lequel l’électrolyte gélifié comprend une matrice qui est un polymère de poly(fluorure de vinylidène-co-hexafluoropropylène) dans laquelle est incorporé un mélange liquide comprenant au moins un sel de lithium et un solvant consistant uniquement en un ou plusieurs carbonate(s) d’alkyle linéaire(s) non fluoré(s). Elément électrochimique selon l’une des revendications 12 à 14, dans lequel le solvant est choisi parmi le carbonate de méthyle éthyle (EMC), le carbonate de diméthyle (DMC) et le carbonate de diéthyle (DEC) ou un mélange de plusieurs de ceux-ci. Elément électrochimique selon l’une des revendications 13 à 15, dans lequel l’électrolyte contient un sel de lithium qui est l’hexafluorophosphate de lithium (LiPF 6 ), la présence de tétrafluoroborate de lithium (LiBF 4 ) ou de bis(oxalatoborate) de lithium (LiBOB) étant exclue.